REVENDICATIONS Procédé pour la réduction des oxydes d'azote, caractérisé en ce qu'il consiste essentiellement : à faire passer lesdits oxydes d'azote dans une zone maintenue dans des conditions telles que lesdits oxydes d'azote puissent être réduits, ladite zone comportant un organe catalytique sensiblement rigide- composé principalement de fer plaqué de cuivre et possédant, au moins en partie, une surface oxydée qui provoque catalytiquement la réduction des oxydes d'azote quand ils passent dans ladite zone. 2. Procedé selon la revendication 1, caractérisé que l'on utilise un organe catalytique possédant une structure réticulée. 3. Procédé selon la revendication 1, caractérisé en ce que ledit organe-catalytique-est établi en acier plaqué de cuivre. 4. Procédé selon la revendication 1, caractérisé en ce que lesdits oxydes d'azote proviennent de l'échappement d'un moteur à combustion interne, ledit échappement contenant au monoxyde de car bone qui réagit avec les oxydes d'azote pendant que l'échappement passe dans ladite zone. 5. Procédé selon la revendication 4, caractérisé en ce que l'écnappement contient en volume au moins environ 1,~ % de zonoxyde de carbone. ó. procédé selon la revendication 5, caractérisé en ce que les conditions réductrices comprennent une température supérieure à environ 370CC et une vitesse spatiale d'échappement ntexcédant pas environ 1750 litres (mesurés dans des conditions de température et de pression normales : en abrégé TKN-)/minute/kilogramme de catalyseur. 7. Procédé selon la revendication ó, caractérisé en ce que les conditions r4ductrices comprennent une température comprise ertre prr viron 455 C et environ 760 C et une vitesse spatiale comprise entre environ 465 et environ 875 litres (TPN)/min/kg de catalyseur. 8.- Procédé pour préparer un alliage catalytique, caractérisé en ce qu'il consiste essentiellement : (a) à chauffer dans ure atmosphère inerteun métal comprenant en majeure partie un substrat ferreux revêtu l'une mince couche de cuivre de façon telle que les atones de cuivre et de fer se trouvant sur la surface du métal tintez diffusent ; et (b) à exposer le métal à des conditions oxydantes atin 'oxyder, au moins en partie, les atomes de cuivre et de fer se trrcuvant à la surface ou à proximité de la surface du métal pour y former des oxydes de cuivre et de fer. 9. Procédé selon la revendication @, caractérisé en ce que l' on conduit l'opération élémentaire de chauffage à des températures supérieures à environ 6500C. 10. Procédé selon la revendication 8, caractérisé en ce que l' on utilise, comme atmosphère inerte, un vide, de l'azote, du bioxyde de carbone (C02), de l'hélium ou de l'argon. 11. Procédé selon la revendication 8, caractérisé en ce que l'on effectue l'oxydation du métal dans une atmosphère contenant de ltoxygène. 12. Procédé selon la revendication 11, caractérisé en ce que l'atmosphère contenant de l'oxygène contient de l'humidité. 13. Procédé selon la revendication 8, caractérisé en ce que l'on réalise l'oxydation du métal en exposant le métal à un échappement provenant d'un moteur à combustion interne admis à fonctionner dans des conditions pauvres en combustible et contenant en volume au moins environ 1,5 % d'oxygène. 14. Procédé selon la revendication 8, caractérisé en ce que l'on utilise un revêtement de cuivre suffisant pour que le rapport du fer au cuivre dans les oxydes formés à la surface ou au voisinage de la surface soit égal à environ t:t. 15. procédé pour réduire des oxydes d'azote, caractérisé en ce qu'il consiste essentiellement à faire passer lesdits oxydes dans une zone maintenue dans des conditions adéquates en vue de la réduction desdits oxydes et comportant un alliage préparé par mise en oeuvre d'un procédé selon l'une quelconque des revendications 8à 14 inclusivement. 16. Alliage comprenant un substrat, constitué en majeure partie pay du fer, et une surface dans laquelle se trouvent diffusés des oxydes de cuivre et de fer, le rapport du cuivre au fer dans les oxydes, à la surface pu à proximité de cette surface, étant d'environ 1:1. 17. Dispositif pour éliminer des oxydes d'azote à partir d'un courant de gaz, lequel dispositif est caractérisé en ce qu'il comprend essentiellement : une chambre comportant au moins un orifice d'entrée et un orifice de sortie permettant l'écoulement dudit courant de gaz dans ladite chambre ; à l'intérieur de la chambre, un organe catalytique sensiblement rigide composé principalement de fer plaqué de cuivre et possédant, au moins en partie, une surface oxydée qui provoque catalytiquement la réduction des oxydes d'azote. 18. Dispositif selon la revendication 17, caractérisé en ce que ledit organe catalytique possède une structure ~réticulée. 19. Dispositif selon la revendication 18, caractérisé en ce qu'il comporte un conduit perforé agencé entre l'entrée et la sortie de la chambre, ledit organe à structure réticulée entourant, au moins en partie, ledit conduit de façon telle que les oxydes d'azote s'écoulent au travers de cet organe à structure réticulée, au travers des perforations établies dans le conduit, et sortent de la chambre par ledit conduit. 20. Dispositif selon la revendication 17, caractérisé en ce que ledit organe catalytique possède une structure réticulée et est essentiellement constitué par de l'acier plaqué de cuivre avec en surface un mélange oxydé de fer et de cuivre dans les oxydes formés à la surface ou à proximité de la surface.